(57)【要約】  機能性化学品として有用なアシロキシシラン類を効率的に製造する方法、それにより得られるアシロキシシラン類、およびその用途の提供。アルコキシシラン類とカルボン酸無水物を触媒存在下で反応させる反応工程を含むアシロキシシラン類の製造方法であって、前記アルコキシシラン類が、所定の一般式（I）で表されるアルコキシシラン類であり、前記カルボン酸無水物が、所定の一般式（IIＡ）または（IIＢ）で表されるカルボン酸であり、前記触媒が、酸触媒であり、前記反応工程で得られるアシロキシシラン類が、所定の一般式（IIIＡ）または（IIIＢ）で表されるアシロキシシラン類であることを特徴とする、アシロキシシラン類の製造方法、および、表面処理剤等としての用途。【特許請求の範囲】
【請求項１】
アルコキシシラン類とカルボン酸無水物を触媒存在下で反応させる反応工程を含むアシロキシシラン類の製造方法であって、前記アルコキシシラン類が、下記一般式（I）で表されるアルコキシシラン類であり、前記カルボン酸無水物が、下記一般式（IIＡ）または（IIＢ）で表されるカルボン酸無水物であり、前記触媒が、酸触媒であり、前記反応工程で得られるアシロキシシラン類が、下記一般式（IIIＡ）または（IIIＢ）で表されるアシロキシシラン類であることを特徴とする、アシロキシシラン類の製造方法。
Ｒ１ｐＲ２ｑＲ３ｒＳｉ（ＯＲ４）４−（ｐ＋ｑ＋ｒ）    （I）
（式中、ｐ、ｑ、ｒ、およびｐ＋ｑ＋ｒは、０以上３以下の整数である。Ｒ１、Ｒ２、およびＲ３は、それぞれ独立に炭素数１〜２４の炭化水素基または水素原子であり、Ｒ４は、炭素数１〜６のアルキル基である。Ｒ１、Ｒ２、およびＲ３が、炭化水素基である場合、炭化水素基の水素原子の一部が反応に関与しない基で置換されていてもよい。）
（Ｒ5ＣＯ）2Ｏ    （IIＡ）
（式中、Ｒ5は、炭素数１〜２４の炭化水素基であり、炭化水素基の水素原子の一部が反応に関与しない基で置換されていてもよい。）
【化１】
2016143835.tif 000022
（式中、Ｒ6は、炭素数２〜２４の２価の炭化水素基であり、炭化水素基の水素原子の一部が反応に関与しない基で置換されていてもよい。）
Ｒ１ｐＲ２ｑＲ３ｒＳｉ（ＯＲ４）４−（ｐ＋ｑ＋ｒ＋s）（ＯＣＯＲ5）s    （IIIＡ）
（式中、ｐ、ｑ、ｒ、Ｒ１、Ｒ２、Ｒ３、Ｒ４、およびＲ5は、それぞれ前記と同義であり、sは、１以上４−（ｐ＋ｑ＋ｒ）以下の整数である。）
【化２】
2016143835.tif 000023
（式中、ｐ、ｑ、ｒ、Ｒ1、Ｒ2、Ｒ3、Ｒ4、およびＲ6は、それぞれ前記と同義であり、ｓは、１以上４−（ｐ＋ｑ＋ｒ）以下の整数である。）
【請求項２】
前記酸触媒が、無機系または有機系の酸である、請求項１に記載のアシロキシシラン類の製造方法。
【請求項３】
前記無機系の酸が、規則的細孔および／または層状構造を有する無機系固体酸である、請求項２に記載のアシロキシシラン類の製造方法。
【請求項４】
前記無機系固体酸が、ゼオライトおよび／またはモンモリロナイトである、請求項３に記載のアシロキシシラン類の製造方法。
【請求項５】
前記ゼオライトのシリカ／アルミナ比（物質量比）が３〜１０００である、請求項４に記載のアシロキシシラン類の製造方法。
【請求項６】
前記ゼオライトが、ＵＳＹ型、ベータ型、Ｙ型、ＺＳＭ−５型、およびモルデナイト型からなる群より選ばれる少なくとも１種である、請求項４又は５に記載のアシロキシシラン類の製造方法。
【請求項７】
前記無機系の酸が、鉄、ルテニウム、アルミニウム、スカンジウム、スズ、またはインジウムから選ばれる元素を含む、塩化物、臭化物、または過塩素酸塩である、請求項２に記載のアシロキシシラン類の製造方法。
【請求項８】
前記無機系または有機系の酸が、スルホン酸、スルホニルイミド、または、それらの酸と、鉄、ルテニウム、アルミニウム、スカンジウム、スズ、またはインジウムから選ばれる元素から生成する塩である、請求項２に記載のアシロキシシラン類の製造方法。
【請求項９】
前記反応工程がマイクロ波照射下で行われる、請求項１〜８の何れか１項に記載のアシロキシシラン類の製造方法。
【請求項１０】
下記一般式（IIIＣ）または（IIIＤ）で表されるアシロキシシラン類。
Ｒ7sＲ8tＳｉ（ＯＲ9）４−（ｓ＋ｔ＋ｕ）（ＯＣＯＲ10）u  （IIIＣ）
（式中、Ｒ7、Ｒ8、Ｒ9、およびＲ10は、それぞれ独立に炭素数１〜１２の炭化水素基または水素原子の一部がハロゲン原子で置換された炭素数１〜１２の炭化水素基であり、それらのうち少なくとも一つは、炭素数３以上である、アルケニル基である、あるいは、ハロゲン原子を含む。ｓ、ｔ、およびｓ＋ｔは、０以上２以下の整数である。ｕおよび４−（ｓ＋ｔ＋ｕ）は、１以上３以下の整数である。）
【化３】
2016143835.tif 000024
（式中、Ｒ11、Ｒ12、Ｒ13、およびＲ14は、それぞれ独立に炭素数１〜１２の炭化水素基であり、Ｒ１５は、炭素数２〜８の２価の炭化水素基である。ｖ、ｗ、ｘ、およびｖ＋ｗ＋ｘは、０以上３以下の整数である。ｙは、１以上４−（ｖ＋ｗ＋ｘ）以下の整数である。）
【請求項１１】
請求項１〜９の何れかに記載の方法で製造されるアシロキシシラン類を含む表面処理剤。
【請求項１２】
請求項１０に記載の一般式（IIIＣ）または（IIIＤ）で表されるアシロキシシラン類を含む表面処理剤。
【請求項１３】
請求項１１または１２に記載の表面処理剤を用いて、固体材料の表面処理を行う方法。
【発明の詳細な説明】
【技術分野】
【０００１】
本発明は、アシロキシシラン類等の効率的な製造方法、それにより得られるアシロキシシラン類、およびその用途に関する。
【背景技術】
【０００２】
アシロキシシラン類は、医・農薬、電子材料等の精密合成用試薬、合成中間体として利用される他、表面修飾剤や、ゾル・ゲル材料、ナノ材料、有機無機ハイブリッド材料用の原料等として利用される機能性化学品である。 
アシロキシシラン類の一般的な製造方法としては、たとえば、（Ａ）クロロシランとカルボン酸を直接あるいは塩基存在下で反応させる方法（特許文献１、２）、（Ｂ）クロロシランとカルボン酸金属塩を反応させる方法（特許文献３）、（Ｃ）アシロキシシランとカルボン酸を反応させる方法（特許文献４）、（Ｄ）ヒドロシランとカルボン酸を遷移金属触媒存在下で反応させる方法（特許文献５）、（Ｅ）クロロシランとカルボン酸無水物を反応させる方法（特許文献６）、（Ｆ）シラノールとカルボン酸無水物を反応させる方法（非特許文献１）、（Ｇ）アルコキシシランとカルボン酸無水物を反応させる方法（非特許文献２）が知られている。【０００３】
しかし、クロロシランを用いる方法では、（１）加水分解により腐食性の塩化水素を発生するクロロシランを使用するため、原料の取り扱いが容易でない（方法Ａ、Ｂ）、（２）カルボン酸との反応で塩基を使用しない場合、腐食性の塩化水素が副生する（方法Ａ）、（３）カルボン酸との反応で塩基を使用する場合、大量の塩が副生する（方法Ａ）、（４）カルボン酸金属塩との反応でも大量の塩が副生する（方法Ｂ）、（５）カルボン酸無水物との反応では、加水分解しやすく腐食性の塩化水素を発生しやすいアシル塩化物が副生する（方法Ｅ）等の問題点があった。また、アシロキシシラン、ヒドロシラン、またはシラノールを用いる方法（方法Ｃ、Ｄ、Ｆ）では、それらのケイ素化合物等の入手が必ずしも容易でない、あるいは、高価である等の問題点があった。一方、アルコキシシランを用いる方法（方法Ｇ）では、原料の混合物を高温の還流温度で長時間加熱する必要がある等の問題点があり、工業的により有利な方法が求められていた。
一方、アシロキシシランや関連するケイ素化合物の応用に関しては、固体材料の表面処理方法の一つとして、トリエトキシまたはトリメトキシシラン等のトリアルコキシシランや、反応性がより高いトリアセトキシシラン等を、いわゆるシランカップリング剤として用いる方法が知られていた（非特許文献３）。
しかしながら、トリアルコキシシランを用いる方法では、それらが固体材料表面と直接には反応しにくく、一般的には水が存在する条件下でアルコキシ基の加水分解を行い、シラノールの構造にする必要があるため、作業工程が簡便でない等の問題があるほか、表面との反応以外にシラノール同士のカップリング反応が同時に進行するため、表面処理の効率が必ずしも高くない、等の問題点があった。それに対して、トリアセトキシシランを用いる方法では、固体材料表面との反応性は高いものの、従来法では製造コストが高い、あるいは、トリアセトキシシランが湿気や水に不安定で保管安定性が低い、等の理由で、市販されている入手容易なトリアセトキシシランの種類が特定のものに限定されている、等の問題点があった。
【先行技術文献】
【特許文献】
【０００４】
【特許文献１】特開昭５４−１０３５００号公報
【特許文献２】欧州特許第０８３７０６７号明細書
【特許文献３】米国特許第４３７９７６６号明細書
【特許文献４】特開平７−７０１５２号公報
【特許文献５】特開平１０−１８２６６６号公報
【特許文献６】独国特許第８８２４０１号明細書
【非特許文献】
【０００５】
【非特許文献１】Ｊ．Ａｍ．Ｃｈｅｍ．Ｓｏｃ．，６８，２２８２−２２８４（１９４６）
【非特許文献２】Ｊ．Ｏｒｇ．Ｃｈｅｍ．，５，４４３−４４８（１９４０）
【非特許文献３】全面改訂版シランカップリング剤の効果と使用法、第１章、Ｓ＆Ｔ出版（２０１２）
【発明の概要】
【発明が解決しようとする課題】
【０００６】
本発明は、以上のような事情に鑑みてなされたものであって、アシロキシシラン類をより効率的に製造する方法、それにより得られる新規なアシロキシシラン類、およびその用途を提供することを目的とするものである。
【課題を解決するための手段】
【０００７】
本発明者らは、上記課題を解決すべく鋭意研究を重ねた結果、入手容易なアルコキシシラン類とカルボン酸無水物との反応が、特定の触媒存在下でスムーズに進行し、アシロキシシラン類が効率よく得られること、および、得られたアシロキシシラン類が固体材料の表面処理剤等として使用できることを見出し、本発明を完成させるに至った。【０００８】
すなわち、この出願は以下の発明を提供するものである。
〈１〉アルコキシシラン類とカルボン酸無水物を触媒存在下で反応させる反応工程を含むアシロキシシラン類の製造方法であって、前記アルコキシシラン類が、下記一般式（I）で表されるアルコキシシラン類であり、前記カルボン酸無水物が、下記一般式（IIＡ）または（IIＢ）で表されるカルボン酸無水物であり、前記触媒が、酸触媒であり、前記反応工程で得られるアシロキシシラン類が、下記一般式（IIIＡ）または（IIIＢ）で表されるアシロキシシラン類であることを特徴とする、アシロキシシラン類の製造方法。
Ｒ１ｐＲ２ｑＲ３ｒＳｉ（ＯＲ４）４−（ｐ＋ｑ＋ｒ）    （I）
（式中、ｐ、ｑ、ｒ、およびｐ＋ｑ＋ｒは、０以上３以下の整数である。Ｒ１、Ｒ２、およびＲ３は、それぞれ独立に炭素数１〜２４の炭化水素基または水素原子であり、Ｒ４は、炭素数１〜６のアルキル基である。Ｒ１、Ｒ２、およびＲ３が、炭化水素基である場合、炭化水素基の水素原子の一部が反応に関与しない基で置換されていてもよい。）
（Ｒ5ＣＯ）2Ｏ    （IIＡ）
（式中、Ｒ5は、炭素数１〜２４の炭化水素基であり、炭化水素基の水素原子の一部が反応に関与しない基で置換されていてもよい。）【０００９】
【化１】
2016143835.tif 000002
【００１０】
（式中、Ｒ6は、炭素数２〜２４の２価の炭化水素基であり、炭化水素基の水素原子の一部が反応に関与しない基で置換されていてもよい。）
Ｒ１ｐＲ２ｑＲ３ｒＳｉ（ＯＲ４）４−（ｐ＋ｑ＋ｒ＋s）（ＯＣＯＲ5）s    （IIIＡ）  
（式中、ｐ、ｑ、ｒ、Ｒ１、Ｒ２、Ｒ３、Ｒ４、およびＲ5は、それぞれ前記と同義であり、sは、１以上４−（ｐ＋ｑ＋ｒ）以下の整数である。）【００１１】
【化２】
2016143835.tif 000003
【００１２】
（式中、ｐ、ｑ、ｒ、Ｒ1、Ｒ2、Ｒ3、Ｒ4、およびＲ6は、それぞれ前記と同義であり、ｓは、１以上４−（ｐ＋ｑ＋ｒ）以下の整数である。）
〈２〉前記酸触媒が、無機系または有機系の酸である、〈１〉に記載のアシロキシシラン類の製造方法。
〈３〉前記無機系の酸が、規則的細孔および／または層状構造を有する無機系固体酸である、〈２〉に記載のアシロキシシラン類の製造方法。
〈４〉前記無機系固体酸が、ゼオライトおよび／またはモンモリロナイトである、〈３〉に記載のアシロキシシラン類の製造方法。
〈５〉前記ゼオライトのシリカ／アルミナ比（物質量比）が３〜１０００である、〈４〉に記載のアシロキシシラン類の製造方法。
〈６〉前記ゼオライトが、ＵＳＹ型、ベータ型、Ｙ型、ＺＳＭ−５型、およびモルデナイト型からなる群より選ばれる少なくとも１種である、〈４〉又は〈５〉に記載のアシロキシシラン類の製造方法。
〈７〉前記無機系の酸が、鉄、ルテニウム、アルミニウム、スカンジウム、スズ、またはインジウムから選ばれる元素を含む、塩化物、臭化物、または過塩素酸塩である、〈２〉に記載のアシロキシシラン類の製造方法。
〈８〉前記無機系または有機系の酸が、スルホン酸、スルホニルイミド、または、それらの酸と、鉄、ルテニウム、アルミニウム、スカンジウム、スズ、またはインジウムから選ばれる元素から生成する塩である、〈２〉に記載のアシロキシシラン類の製造方法。
〈９〉前記反応工程がマイクロ波照射下で行われる、〈１〉〜〈８〉の何れかに記載のアシロキシシラン類の製造方法。
〈１０〉下記一般式（IIIＣ）または（IIIＤ）で表されるアシロキシシラン類。
Ｒ7sＲ8tＳｉ（ＯＲ9）４−（ｓ＋ｔ＋ｕ）（ＯＣＯＲ10）u  （IIIＣ）
（式中、Ｒ7、Ｒ8、Ｒ9、およびＲ10は、それぞれ独立に炭素数１〜１２の炭化水素基または水素原子の一部がハロゲン原子で置換された炭素数１〜１２の炭化水素基であり、それらのうち少なくとも一つは、炭素数３以上である、アルケニル基である、あるいは、ハロゲン原子を含む。ｓ、ｔ、およびｓ＋ｔは、０以上２以下の整数である。ｕおよび４−（ｓ＋ｔ＋ｕ）は、１以上３以下の整数である。）
〈１１〉〈１〉〜〈９〉の何れかに記載の方法で製造されるアシロキシシラン類を含む表面処理剤。
〈１２〉〈１０〉に記載の一般式（IIIＣ）または（IIIＤ）で表されるアシロキシシラン類を含む表面処理剤。
〈１３〉〈１１〉または〈１２〉に記載の表面処理剤を用いて、固体材料の表面処理を行う方法。【００１３】
【化３】
2016143835.tif 000004
【００１４】
（式中、Ｒ11、Ｒ12、Ｒ13、およびＲ14は、それぞれ独立に炭素数１〜１２の炭化水素基であり、Ｒ１５は、炭素数２〜８の２価の炭化水素基である。ｖ、ｗ、ｘ、およびｖ＋ｗ＋ｘは、０以上３以下の整数である。ｙは、１以上４−（ｖ＋ｗ＋ｘ）以下の整数である。）
【発明の効果】
【００１５】
本発明の製造方法を用いることによりアシロキシシラン類を従来の方法に比べより効率的に製造できるとともに、新規なアシロキシシラン類を提供できるという効果を有する。【００１６】
詳細には、本発明の製法は、次のような特徴を有する。
（１）原料や触媒が入手し易く、取り扱いが容易で安全性も高い。
（２）固体触媒を使用する反応系では、触媒の分離・回収等も容易である。
（３）反応条件を制御することにより、複数のアルコキシ基の一部または全部を選択的にアシロキシ基に変換することが可能である。
（４）環状カルボン酸無水物の使用により、アルコキシカルボニル基をアシロキシ基の末端に有するアシロキシシラン類を製造することができる。
（５）マイクロ波照射により、反応を促進することができる。
（６）本発明の製造方法により新規なアシロキシシラン類を提供できる。
本発明の製造方法は、製造プロセスの低コスト化、高効率化を可能にするもので、従来技術に比べて経済性、環境負荷等の面で大きな利点を有すると考える。
【発明を実施するための形態】
【００１７】
以下、本発明について詳細に説明する。
本発明の製造方法は、アルコキシランシラン類を、触媒の存在下で、カルボン酸無水物と反応させる反応工程を含むことを特徴とする。
【００１８】
本発明において、原料として使用するアルコキシシラン類は、下記一般式（Ｉ）
Ｒ１ｐＲ２ｑＲ3ｒＳｉ（ＯＲ４）４−（ｐ＋ｑ＋ｒ）      （Ｉ）
で表される。
【００１９】
一般式（Ｉ）において、ｐ、ｑ、ｒ、およびｐ＋ｑ＋ｒは、０以上３以下の整数である。また、Ｒ１、Ｒ２、およびＲ３は、それぞれ独立に炭素数１〜２４の炭化水素基または水素原子であり、Ｒ４は、炭素数１〜６のアルキル基である。Ｒ１、Ｒ２、およびＲ３が、炭化水素基である場合、炭化水素基の水素原子の一部が反応に関与しない基で置換されていてもよい。
炭化水素基の具体例としては、アルキル基、アリール基、アラルキル基、アルケニル基等が挙げられる。
【００２０】
炭化水素基がアルキル基の場合、炭素数が好ましくは１〜２０、より好ましくは１〜１８であり、炭素上の水素原子の一部または全部が反応に関与しない基で置換されていてもよい。
【００２１】
反応に関与しない基の具体例としては、炭素数が１〜６のアルコキシ基、炭素数が１〜６のアルコキシカルボニル基、炭素数が１〜６のジアルキルアミノ基、シアノ基、ニトロ基、ハロゲン原子等が挙げられ、アルコキシ基、アルコキシカルボニル基、ジアルキルアミノ基、ハロゲン原子をより具体的に示せば、メトキシ基、エトキシ基、ヘキソキシ基等のアルコキシ基、メトキシカルボニル基、プロポキシカルボニル基等のアルコキシカルボニル基、ジメチルアミノ基、ジエチルアミノ基等のジアルキルアミノ基、フッ素原子、塩素原子、臭素原子等のハロゲン原子を挙げることができる。それらの基等を有するアルキル基の具体例としては、メチル基、エチル基、プロピル基、ブチル基、ｓｅｃ−ブチル基、ペンチル基、ヘキシル基、シクロヘキシル基、オクチル基、デシル基、２−メトキシエチル基、３−エトキシプロピル基、２−メトキシカルボニルエチル基、２−ジメチルアミノエチル基、２−シアノエチル基、トリフルオロメチル基、３−クロロプロピル基、３，３，３−トリフルオロプロピル基、１Ｈ，１Ｈ，２Ｈ，２Ｈ−トリデカフルオロオクチル基、１Ｈ，１Ｈ，２Ｈ，２Ｈ−ヘプタデカフルオロデシル基等が挙げられる。
【００２２】
また、炭化水素基がアリール基の場合、炭化水素環系または複素環系の１価の芳香族有機基を使用できる。アリール基が炭化水素環系の場合、炭素数が好ましくは６〜２２、より好ましくは６〜１４であり、それらアリール基の具体例としては、フェニル基、ナフチル基、アントリル基、フェナントリル基、ピレニル基、ペリレニル基、ペンタセニル基等が挙げられる。また、アリール基が複素環系の場合、複素環中のヘテロ原子は硫黄、酸素原子等であり、炭素数が好ましくは４〜１２、より好ましくは４〜８であり、それらアリール基の具体例としては、チエニル基、ベンゾチエニル基、ジベンゾチエニル基、フリル基、ベンゾフリル基、ジベンゾフリル基等が挙げられる。
アリール基の水素原子の一部は、反応に関与しない基で置換されていてもよい。反応に関与しない基の具体例としては、上記のアルキル基の場合に示したもの等を挙げることができる。また、その他の反応に関与しない基として、環上の２つの炭素原子を結合させる２価の基であるオキシエチレン基やオキシエチレンオキシ基等が挙げられる。それらの基等を有するアリール基の具体例としては、メチルフェニル基、エチルフェニル基、ヘキシルフェニル基、メトキシフェニル基、エトキシフェニル基、ブトキシフェニル基、オクトキシフェニル基、メチル（メトキシ）フェニル基、フルオロ（メチル）フェニル基、クロロ（メトキシ）フェニル基、ブロモ（メトキシ）フェニル基、２，３−ジヒドロベンゾフラニル基、１，４−ベンゾジオキサニル基等が挙げられる。
【００２３】
さらに、炭化水素基がアラルキル基の場合には、炭素数が好ましくは７〜２３、より好ましくは７〜１６であり、炭素上の水素原子の一部または全部が反応に関与しない基で置換されていてもよい。
反応に関与しない基の具体例としては、上記のアルキル基の場合について示したもの等を挙げることができる。
それらの基等を有するアラルキル基の具体例としては、ベンジル基、フェネチル基、２−ナフチルメチル基、９−アントリルメチル基、（４−クロロフェニル）メチル基、１−（４−メトキシフェニル）エチル基等が挙げられる。
【００２４】
また、炭化水素基がアルケニル基の場合には、炭素数が好ましくは２〜２３、より好ましくは２〜２０であり、炭素上の水素原子の一部または全部が反応に関与しない基で置換されていてもよい。
反応に関与しない基の具体例としては、上記のアルキル基の場合について示したもの等の他、上記に示したアリール基等を挙げることができる。
それらの基等を有するアルケニル基の具体例としては、ビニル基、２−プロペニル基、３−ブテニル基、５−ヘキセニル基、９−デセニル基、２−フェニルエテニル基、２−（メトキシフェニル）エテニル基、２−ナフチルエテニル基、２−アントリルエテニル基等が挙げられる。
【００２５】
したがって、それらの炭化水素基等を有する原料のアルコキシシラン類の具体例としては、トリメチル（メトキシ）シラン、トリメチル（エトキシ）シラン、メチルフェニルジ（メトキシ）シラン、ジメチルジ（メトキシ）シラン、ジメチルジ（エトキシ）シラン、ジ（エトキシ）（フェニル）ビニルシラン、メチルトリ（メトキシ）シラン、メチルトリ（エトキシ）シラン、フェニルトリ（メトキシ）シラン、フェニルトリ（エトキシ）シラン、ビニルトリ（メトキシ）シラン、ビニルトリ（エトキシ）シラン、トリ（メトキシ）シラン、トリ（エトキシ）シラン、テトラ（メトキシ）シラン、テトラ（エトキシ）シラン、テトラ（プロポキシ）シラン、テトラ（ブトキシ）シラン等を挙げることができる。
【００２６】
一方、上記アルコキシシラン類と反応させるカルボン酸無水物は、下記一般式（IIＡ）
（Ｒ5ＣＯ）2Ｏ    （IIＡ）
または、下記一般式（IIＢ）
【００２７】
【化４】
2016143835.tif 000005
【００２８】
で表される。
【００２９】
一般式（IIＡ）において、Ｒ5は、炭素数１〜２４の炭化水素基であり、炭化水素基の水素原子の一部が反応に関与しない基で置換されていてもよい。
それら炭化水素基の具体例としては、アルキル基、アリール基、アラルキル基、アルケニル基等が挙げられ、反応に関与しない基の具体例としては、上記の一般式（I）のＲ１、Ｒ２、またはＲ３の説明において示したもの等を挙げることができる。
炭化水素基中の炭素数に関しては、炭化水素基がアルキル基の場合には、好ましくは１〜２０、より好ましくは１〜１８であり、アリール基の場合には、好ましくは４〜２０、より好ましくは４〜１８であり、アラルキル基の場合には、好ましくは５〜２１、より好ましくは５〜１９であり、アルケニル基の場合には、好ましくは２〜２０、より好ましくは２〜１８である。
それらの基の具体例としては、上記の一般式（I）のＲ１、Ｒ２、またはＲ３の説明において示したもの等を挙げることができる。
【００３０】
したがって、それらの炭化水素基を有するカルボン酸無水物（IIＡ）の具体例としては、酢酸無水物、プロピオン酸無水物、酪酸無水物、イソ酪酸無水物、吉草酸無水物、イソ吉草酸無水物、ピバル酸無水物、ヘキサン酸無水物、ヘプタン酸無水物、シクロヘキサンカルボン酸無水物、オクタン酸無水物、ノナン酸無水物、デカン酸無水物、ラウリン酸無水物、ミリスチン酸無水物、パルミチン酸無水物、ステアリン酸無水物、ジフルオロ酢酸無水物、トリフルオロ酢酸無水物、トリクロロ酢酸無水物、クロロジフルオロ酢酸無水物、安息香酸無水物、トルイル酸無水物、ナフトエ酸無水物、フェニル酢酸無水物、クロトン酸無水物、イソクロトン酸無水物、チグリン酸無水物、オレイン酸無水物等が挙げられる。
【００３１】
また、一般式（IIＢ）において、Ｒ６は、炭素数２〜２４の２価の炭化水素基であり、炭化水素基の水素原子の一部が反応に関与しない基で置換されていてもよい。
２価の炭化水素基の具体例としては、アルキレン基、アリーレン基、アルケニレン基等が挙げられ、反応に関与しない基の具体例としては、上記の一般式（I）のＲ１、Ｒ２、またはＲ３の説明において示したもの等を挙げることができる。
また、２価の炭化水素基中の炭素数に関しては、２価の炭化水素基がアルキレン基の場合には、好ましくは１〜２０、より好ましくは１〜１８であり、アリーレン基の場合には、好ましくは４〜２０、より好ましくは４〜１８であり、アルケニレン基の場合には、好ましくは２〜２０、より好ましくは２〜１８である。
それらの基の具体例としては、エチレン基、トリメチレン基、テトラメチレン基、ペンタメチレン基、ヘキサメチレン基、シクロヘキサン−１，２−ジイル基、４−メチルシクロ−１，２−ジイル基、１，２−フェニレン基、４−メチル−１，２−フェニレン基、４−ブロモ−１，２−フェニレン基、ビニレン基、２−メチルプロペニレン基等を挙げることができる。
【００３２】
したがって、それらの炭化水素基等を有するカルボン酸無水物（IIＢ）の具体例としては、コハク酸無水物、オクチルコハク酸無水物、２，２−ジメチルコハク酸無水物、グルタル酸無水物、３−メチルグルタル酸無水物、シクロヘキサン−１，２−ジカルボン酸無水物、４−メチルシクロヘキサン−１，２−ジカルボン酸無水物、フタル酸無水物、４−メチルフタル酸無水物、４−ブロモフタル酸無水物、４−ニトロフタル酸無水物、ビフェニル−２，２’−ジカルボン酸無水物、ナフタレン−１，８−ジカルボン酸無水物、マレイン酸無水物、イタコン酸無水物、５−ノルボルネン−２，３−ジカルボン酸無水物等が挙げられる。
【００３３】
原料のアルコキシシラン類に対するカルボン酸無水物のモル比は任意に選ぶことができるが、アルコキシシラン類に対するアシロキシシラン類の収率を考慮すれば、通常０．４以上３００以下であり、より好ましくは０．５以上２００以下であり、さらに好ましくは０．５以上１５０以下である。
【００３４】
本発明によれば、上記一般式（I）のアルコキシシラン類と、上記一般式（IIＡ）または（IIＢ）のカルボン酸無水物との反応により、下記一般式（IIIＡ）
Ｒ１ｐＲ２ｑＲ３ｒＳｉ（ＯＲ４）４−（ｐ＋ｑ＋ｒ＋s）（ＯＣＯＲ5）s    （IIIＡ）
または下記一般式（IIIＢ）
【００３５】
【化５】
2016143835.tif 000006
【００３６】
で表されるアシロキシシラン類を、それぞれ製造できる。
【００３７】
一般式（IIIＡ）および（IIIＢ）中のｐ、ｑ、ｒ、Ｒ１、Ｒ２、Ｒ３、Ｒ４、Ｒ５、およびＲ６は前記と同義であり、それらの具体例としては、上記一般式（I）（IIＡ）、および（IIＢ）で示したもの等を挙げることができる。また、ｓは、１以上４−（ｐ＋ｑ＋ｒ）以下の整数である。
【００３８】
さらに、本発明の製造方法により、下記一般式（IIIＣ）および（IIIＤ）で表されるアシロキシシラン類を提供できる。
Ｒ7sＲ8tＳｉ（ＯＲ9）４−（ｓ＋ｔ＋ｕ）（ＯＣＯＲ10）u  （IIIＣ）
【００３９】
【化６】
2016143835.tif 000007
【００４０】
一般式（IIIＣ）において、Ｒ7、Ｒ8、Ｒ9、およびＲ10は、それぞれ独立に炭素数１〜１２の炭化水素基または水素原子の一部がハロゲン原子で置換された炭素数１〜１２の炭化水素基であり、それらのうち少なくとも一つは、炭素数３以上である、アルケニル基である、あるいは、ハロゲン原子を含む。また、ｓ、ｔ、およびｓ＋ｔは、０以上２以下の整数であり、ｕおよび４−（ｓ＋ｔ＋ｕ）は、１以上３以下の整数である。
また、一般式（IIIＤ）において、Ｒ11、Ｒ12、Ｒ13、およびＲ14は、それぞれ独立に炭素数１〜１２の炭化水素基であり、Ｒ１５は、炭素数２〜８の２価の炭化水素基であり、ｖ、ｗ、ｘ、およびｖ＋ｗ＋ｘは、０以上３以下の整数であり、ｙは、１以上４−（ｖ＋ｗ＋ｘ）以下の整数である。
【００４１】
一般式（IIIＣ）および一般式（IIIＤ）における炭素数１〜１２の炭化水素基としては、アルキル基、アリール基、アラルキル基、アルケニル基等を挙げることができ、それらの具体例としては、メチル基、エチル基、プロピル基、ブチル基、ペンチル基、ヘキシル基、オクチル基、デシル基、ドデシル基、フェニル基、ベンジル基、ビニル基、アリル基等を挙げることができる。また、一般式（IIIＣ）における水素原子の一部がハロゲン原子で置換された炭素数１〜１２の炭化水素基としては、クロロメチル基、ジクロロメチル基、トリクロロメチル基、クロロジフルオロメチル基、ペンタフルオロフェニル基、３，３，３−トリフルオロプロピル基、１Ｈ，１Ｈ，２Ｈ，２Ｈ−トリデカフルオロオクチル基、１Ｈ，１Ｈ，２Ｈ，２Ｈ−ヘプタデカフルオロデシル基等を挙げることができる。
さらに、一般式（IIIＣ）において、Ｒ7、Ｒ8、Ｒ9、およびＲ10のうち、炭素数３以上である、アルケニル基である、あるいは、ハロゲン原子を含む、少なくとも一つの炭化水素基の具体例としては、プロピル基、ブチル基、フェニル基、ビニル基、アリル基、クロロメチル基、ジクロロメチル基、トリクロロメチル基、クロロジフルオロメチル基、ペンタフルオロフェニル基、３，３，３−トリフルオロプロピル基、１Ｈ，１Ｈ，２Ｈ，２Ｈ−トリデカフルオロオクチル基、１Ｈ，１Ｈ，２Ｈ，２Ｈ−ヘプタデカフルオロデシル基等を挙げることができる。
一方、一般式（IIIＤ）における炭素数２〜８の２価の炭化水素基としては、アルキレン基、アリーレン基、アルケニレン基等を挙げることができ、それらの具体例としては、エチレン基、トリメチレン基、テトラメチレン基、１，２−フェニレン基、ビニレン基等を挙げることができる。
【００４２】
したがって、一般式（IIIＣ）において、（Ｒ7、Ｒ8、Ｒ9、Ｒ10、ｓ、ｔ、ｕ）の組み合わせとして好ましいものを例示すると、（メチル基、フェニル基、メチル基、メチル基、１、１、１）、（メチル基、フェニル基、メチル基、エチル基、１、１、１）、（フェニル基、−、メチル基、メチル基、１、０、１）、（フェニル基、−、メチル基、メチル基、１、０、２）、（フェニル基、ビニル基、エチル基、１、１、１）、（ビニル基、−、エチル基、メチル基、１、０、１）、（ビニル基、−、エチル基、メチル基、１、０、２）、（ビニル基、−、メチル基、メチル基、１、０、１）、（ビニル基、−、メチル基、メチル基、１、０、２）、（ヘキシル基、−、エチル基、メチル基、１、０、１）、（ヘキシル基、−、エチル基、メチル基、１、０、２）、（フェニル基、−、エチル基、メチル基、１、０、１）、（フェニル基、−、エチル基、メチル基、１、０、２）、（３，３，３−トリフルオロプロピル基、−、メチル基、メチル基、１、０、１）、（３，３，３−トリフルオロプロピル基、−、メチル基、メチル基、１、０、２）、（１Ｈ，１Ｈ，２Ｈ，２Ｈ−トリデカフルオロオクチル基、−、エチル基、メチル基、１、０、１）、（１Ｈ，１Ｈ，２Ｈ，２Ｈ−トリデカフルオロオクチル基、−、エチル基、メチル基、１、０、２）、（１Ｈ，１Ｈ，２Ｈ，２Ｈ−ヘプタデカフルオロデシル基、−、エチル基、メチル基、１、０、１）、（１Ｈ，１Ｈ，２Ｈ，２Ｈ−ヘプタデカフルオロデシル基、−、エチル基、メチル基、１、０、２）、（メチル基、−、エチル基、トリクロロメチル基、２、０、１）、（−、−、エチル基、トリクロロメチル基、０、０、１）等が挙げられる。
【００４３】
また、一般式（IIIＤ）において、（Ｒ11、Ｒ12、Ｒ13、Ｒ14、Ｒ１５、ｖ、ｗ、ｘ、ｙ）の組み合わせとして好ましいものを例示すると、（メチル基、メチル基、メチル基、エチル基、エチレン基、１、１、１、１）、（メチル基、メチル基、メチル基、エチル基、トリメチレン基、１、１、１、１）、（メチル基、メチル基、メチル基、エチル基、シクロヘキサン−１，２−ジイル基、１、１、１、１）、（メチル基、メチル基、メチル基、エチル基、１，２−フェニレン基、１、１、１、１）、（メチル基、メチル基、メチル基、エチル基、ビニレン基、１、１、１、１）等が挙げられる。
【００４４】
本発明における反応工程は、言い換えれば、アルコキシ基を有する原料のアルコキシシラン類に対するカルボン酸無水物による求核的置換反応を伴う反応工程である。
したがって、上記一般式（IIＡ）で表される非環状のカルボン酸無水物を用いた場合、本発明における反応はカルボン酸エステルの脱離を伴う反応となり、その反応工程は、モノアルコキシシラン類の反応ではたとえば下記反応式で表すことができる。
【００４５】
【化７】
2016143835.tif 000008
【００４６】
一方、上記一般式（IIＢ）で表される環状のカルボン酸無水物を用いる場合は、非環状のカルボン酸無水物の場合とは異なり、本発明における反応はカルボン酸エステルの脱離を伴わない反応となり、その反応工程は、たとえば下記反応式で表すことができる。
【００４７】
【化８】
2016143835.tif 000009
【００４８】
すなわち、環状カルボン酸無水物を用いる場合は、形式的には、原料のアルコキシシラン類のケイ素−酸素結合に環状カルボン酸無水物が挿入された構造のアシロキシシラン類が得られる。
【００４９】
これらの反応において、原料のアルコキシシラン類は、モノアルコキシシラン類、ジアルコキシシラン類、トリアルコキシシラン類、テトラアルコキシシラン類のいずれであってもよい。
したがって、たとえば、非環状のカルボン酸無水物を用いる反応では、下記反応式に示すようなアシロキシシラン類を得ることができる。
【００５０】
【化９】
2016143835.tif 000010
【００５１】
すなわち、本発明の反応工程で得られるアシロキシシラン類は、モノアルコキシシラン類を原料とする場合は１種類であるが、ジアルコキシシラン類、トリアルコキシシラン類、テトラアルコキシシラン類を原料とする場合は、１種類のアシロキシシラン類に限られるものではなく、たとえばジアルコキシシラン類を原料とする場合、アルコキシ基が１つ置換されたアシロキシシラン類、アルコキシ基が２つ置換されたアシロキシシラン類、またはこれらの混合物であってもよいことを意味する。さらにトリアルコキシシラン類を原料とする場合、アルコキシ基が１つ置換されたアシロキシシラン類、アルコキシ基が２つ置換されたアシロキシシラン類、アルコキシ基が３つ置換されたアシロキシシラン類、またはこれらの混合物であってもよく、加えてテトラアルコキシシラン類を原料とする場合、アルコキシ基が１つ置換されたアシロキシシラン類、アルコキシ基が２つ置換されたアシロキシシラン類、アルコキシ基が３つ置換されたアシロキシシラン類、アルコキシ基が４つ置換されたアシロキシシラン類、またはこれらの混合物であってもよいことを意味する。
本発明の製造方法により提供されるアシロキシシラン類は、アルコキシ基よりも反応性が高いアシロキシ基を有しているため、原料のアルコキシシラン類に比べて一般に高い反応性を有する。そのため、合成中間体として利用する際の反応や、表面処理剤、ゾル・ゲル材料等として利用する際の反応を、原料のアルコキシシラン類を用いる場合よりも温和な条件で、より効率的に行うことができると考えられ、機能性化学品として高い利用価値を有する。
【００５２】
アシロキシシラン類を製造する本発明の反応工程では、反応を促進するために従来公知の各種の酸触媒を使用することができる。
酸触媒としては、触媒の分離・回収等が容易な固体酸触媒を用いることができる。
固体酸触媒の具体例としては、金属塩、金属酸化物等の固体無機物等が挙げられ、より具体的に示せば、プロトン性水素原子あるいは金属カチオン（アルミニウム、チタン、ガリウム、鉄、セリウム、スカンジウム等）を有する、ゼオライト、メソポーラスシリカ、モンモリロナイトなどのほか、シリカゲル、ヘテロポリ酸や、カーボン系素材を担体とする無機系固体酸が挙げられる。
【００５３】
これらの中では、触媒活性や生成物に対する選択性等の点で、規則的細孔および／または層状構造を有する無機系固体酸である、ゼオライト、メソポーラスシリカ、モンモリロナイト系等の固体酸が好ましく、ゼオライト、モンモリロナイト系の固体酸がより好ましく使用される。無機系固体酸の規則的細孔および／または層状構造の種類にとくに制限はないが、反応する分子や生成する分子の拡散のしやすさを考慮すると、細孔構造を有する固体酸触媒では、細孔径の範囲としては、０．２〜２０ｎｍ、好ましくは、０．３〜１５ｎｍ、より好ましくは０．３〜１０ｎｍの範囲内のものである。また、層状構造を有する固体酸触媒では、層間距離の範囲としては、０．２〜２０ｎｍ、好ましくは、０．３〜１５ｎｍ、より好ましくは０．３〜１０ｎｍの範囲内のものである。
【００５４】
規則的細孔構造を有する無機系固体酸触媒としてゼオライトを使用する場合、その種類としては、Ｙ型、ベータ型、ＺＳＭ−５型、モルデナイト型、ＳＡＰＯ型等の基本骨格を有する各種のゼオライトが使用可能である。また、Ｙ型ゼオライト（Ｎａ−Ｙ）を二次的処理して得られる、ＳＵＳＹ型（Ｓｕｐｅｒ  Ｕｌｔｒａｓｔａｂｌｅ  Ｙ）、ＶＵＳＹ型（Ｖｅｒｙ  Ｕｌｔｒａｓｔａｂｌｅ  Ｙ）、ＳＤＵＳＹ型（Ｓｕｐｅｒ  ｄｅａｌｕｍｉｎａｔｅｄ  ｕｌｔｒａｓｔａｂｌｅ  Ｙ）等として知られるＵＳＹ型（Ｕｌｔｒａｓｔａｂｌｅ  Ｙ、超安定Ｙ型）のものも好ましく使用できる（ＵＳＹ型については、たとえば、“Ｍｏｌｅｃｕｌａｒ  Ｓｉｅｖｅｓ”、Ａｄｖａｎｃｅｓ  ｉｎ  Ｃｈｅｍｉｓｔｒｙ、Ｖｏｌｕｍｅ  １２１、Ａｍｅｒｉｃａｎ  Ｃｈｅｍｉｃａｌ  Ｓｏｃｉｅｔｙ、１９７３、Ｃｈａｐｔｅｒ  １９、等を参照）。
【００５５】
反応速度の点では、これらゼオライトの中では、ＵＳＹ型、ベータ型、Ｙ型、ＺＳＭ−５型、およびモルデナイト型が好ましく、ＵＳＹ型、ベータ型、およびＹ型がより好ましく、ＵＳＹ型およびベータ型がさらに好ましい。また、複数のアルコキシ基の一部または全部を選択的にアシロキシ基に変換するためのゼオライトとしても、ＵＳＹ型およびベータ型が好ましい。
【００５６】
これらゼオライトにおいては、プロトン性水素原子を有するブレンステッド酸型のものや金属カチオンを有するルイス酸型のものなど、各種のゼオライトを使用できる。この中で、プロトン性水素原子を有するプロトン型のものは、Ｈ−Ｙ型、Ｈ−ＳＤＵＳＹ型、Ｈ−ＳＵＳＹ型、Ｈ−ベータ型、Ｈ−モルデナイト型、Ｈ−ＺＳＭ−５型等で表される。また、アンモニウム型のものである、ＮＨ４−Ｙ型、ＮＨ４−ＶＵＳＹ型、ＮＨ４−ベータ型、ＮＨ４−モルデナイト型、ＮＨ４−ＺＳＭ−５型等のゼオライトを焼成して、プロトン型に変換したものも使用することができる。
さらに、ゼオライトのシリカ／アルミナ比（物質量比）については、反応条件に応じて各種の比を選択できるが、通常は３〜１０００であり、好ましくは３〜８００、より好ましくは５〜６００、さらに好ましくは５〜４００である。
【００５７】
それらゼオライトとしては、市販品を含む各種のものを使用できる。市販品の具体例を示すと、ＵＳＹ型ゼオライトとしては、ゼオリスト社より市販されている、ＣＢＶ７６０、ＣＢＶ７８０、ＣＢＶ７２０、ＣＢＶ７１２、およびＣＢＶ６００等、Ｙ型ゼオライトとしては、東ソー社より市販されているＨＳＺ−３６０ＨＯＡおよびＨＳＺ−３２０ＨＯＡ等が挙げられる。また、ベータ型ゼオライトとしては、ゼオリスト社より市販されている、ＣＰ８１１Ｃ、ＣＰ８１４Ｎ、ＣＰ７１１９、ＣＰ８１４Ｅ、ＣＰ７１０５、ＣＰ８１４ＣＮ、ＣＰ８１１ＴＬ、ＣＰ８１４Ｔ、ＣＰ８１４Ｑ、ＣＰ８１１Ｑ、ＣＰ８１１Ｅ−７５、ＣＰ８１１Ｅ、およびＣＰ８１１Ｃ−３００等、東ソー社より市販されているＨＳＺ−９３０ＨＯＡおよびＨＳＺ−９４０ＨＯＡ等、ＵＯＰ社より市販されているＵＯＰ−Ｂｅｔａ等が挙げられる。さらに、モルデナイト型ゼオライトとしては、ゼオリスト社より市販されているＣＢＶ２１ＡおよびＣＢＶ９０Ａ等、東ソー社より市販されている、ＨＳＺ−６６０ＨＯＡ、ＨＳＺ−６２０ＨＯＡ、およびＨＳＺ−６９０ＨＯＡ等が挙げられ、ＺＳＭ−５型ゼオライトとしては、ゼオリスト社より市販されている、ＣＢＶ５５２４Ｇ、ＣＢＶ８０２０、およびＣＢＶ８０１４Ｎ等が挙げられる。
【００５８】
また、上記の無機系固体酸のほかに、酸性官能基を有する有機系固体酸も効果的に使用できる。有機系固体酸は、酸性官能基を有するポリマー等であり、酸性官能基の種類としては、スルホ基、カルボキシ基、ホスホリル基等が挙げられ、ポリマーの種類としては、パーフルオロ側鎖を有するテフロン（登録商標）骨格ポリマーやスチレン−ジビニルベンゼン共重合ポリマー等が挙げられる。それらの具体例としては、スルホ基を有する、ナフィオン（Ｎａｆｉｏｎ、登録商標、デュポン社より入手可能）、ダウエックス（Ｄｏｗｅｘ、登録商標、ダウ・ケミカル社より入手可能）、アンバーライト（Ａｍｂｅｒｌｉｔｅ、登録商標、ローム＆ハス社より入手可能）、アンバーリスト（Ａｍｂｅｒｌｙｓｔ、登録商標、ダウ・ケミカル社より入手可能）等が挙げられる。それらをより具体的に示せば、ナフィオンＮＲ５０、ダウエックス５０ＷＸ２、ダウエックス５０ＷＸ４、ダウエックス５０ＷＸ８、アンバーライトＩＲ１２０、アンバーライトＩＲＰ−６４、アンバーリスト１５、アンバーリスト３６等を挙げることができる。さらに、シリカ等の無機物にナフィオン等の有機系固体酸を担持した触媒（たとえば、ナフィオンＳＡＣ−１３等）を用いることもでき、無機系固体酸と有機系固体酸を複数組み合わせて使用することもできる。
さらに、ブレンステッド酸性またはルイス酸性を有する、固体酸以外の無機系または有機系の酸も触媒として使用できる。それらの具体例としては、無機系のものとしては、硫酸、硝酸、塩酸等のブレンステッド酸性の化合物や、塩化スカンジウム（III）、塩化イットリウム（III）、塩化チタン（IIIまたはIV）、塩化鉄（III）、臭化鉄（III）、過塩素酸鉄（III）、塩化ルテニウム（III）、塩化亜鉛(II)、フッ化ホウ素（III）、塩化ホウ素（III）、塩化アルミニウム（III）、臭化アルミニウム（III）、塩化ガリウム（III）、塩化インジウム(III)、塩化スズ（IV）、塩化ビスマス（III）等のルイス酸性の化合物が挙げられる。それらの化合物は、水和物の形態で使用してもよい。また、有機系のものとしては、トリフルオロメタンスルホン酸、ペンタフルオロエタンスルホン酸、ノナフルオロブタンスルホン酸、メタンスルホン酸、ｐ−トルエンスルホン酸、ビス（トリフルオロメタンスルホニル）イミド、ビス（ノナフルオロブタンスルホニル）イミド等のブレンステッド酸性の化合物が挙げられる。加えて、有機系のものとしては、それらブレンステッド酸性の化合物の金属塩やトリス（ペンタフルオロフェニル）ボラン等でルイス酸性の化合物も使用できる。ルイス酸性の金属塩中の金属カチオンの種類としては、スカンジウム（III）、イットリウム（III）、鉄（III）、コバルト（II）、銅（II）、銀（I）、亜鉛(II)、スズ（II）、ビスマス（III）等の他、ランタノイド系元素のランタン（III）、プラセジウム（III）、サマリウム（III）、ネオジム（III）、イッテリビウム（III）等が挙げられる。
それらの中で、触媒活性の点では、無機系の酸においては、鉄、ルテニウム、アルミニウム、スカンジウム、スズ、またはインジウムから選ばれる元素を含む、塩化物、臭化物、または、過塩素酸塩等が好ましく、それらの具体例としては、塩化鉄（III）、臭化鉄（III）、過塩素酸鉄（III）、塩化ルテニウム（III）、塩化インジウム（III）、塩化スズ（IV）等が挙げられる。また、それらの元素の塩化物や臭化物に、過塩素酸銀等を添加し、塩化物や臭化物を過塩素酸塩に変換して使用することも、好ましい方法である。
さらに、有機系の酸においては、スルホン酸、スルホニルイミド等が好ましく、それらの酸と、鉄、ルテニウム、アルミニウム、スカンジウム、スズ、またはインジウム等から選ばれる元素から生成する塩も好ましく使用される。それらのスルホン酸、スルホニルイミドの具体例としては、トリフルオロメタンスルホン酸、ノナフルオロブタンスルホン酸、メタンスルホン酸、ビス（トリフルオロメタンスルホニル）イミド等が挙げられ、それらと塩を形成する元素のカチオン種としては、スカンジウム（III）、鉄（III）、ルテニウム（III）、アルミニウム（III）、ガリウム（III）、インジウム（III）、ビスマス（III）、スズ（IV）等が挙げられる。固体酸以外の無機系と有機系の酸は、それらを複数組み合わせて使用することもでき、上記の固体酸と組み合わせて使用することもできる。
【００５９】
原料に対する触媒量は任意に決めることができるが、重量比では、通常は０．０００１〜１０程度で、好ましくは０．００１〜８程度、より好ましくは０．００１〜６程度である。
【００６０】
本発明の反応は、反応温度や反応圧力に応じて、液相または気相状態で行うことができる。また、反応装置の形態としては、バッチ型、フロー型等、従来知られている各種形態で行うことができる。
反応温度は、通常は−２０℃以上、好ましくは−１０〜３００℃、より好ましくは、−１０〜２００℃である。また、アルコールの反応性を制御するために、室温で反応を行う場合には、室温の温度範囲としては、通常は０〜４０℃、好ましくは５〜４０℃、より好ましくは１０〜３５℃である。
さらに、反応圧力は、通常は０．１〜１００気圧で、好ましくは０．１〜５０気圧、より好ましくは０．１〜１０気圧である。
反応時間は、原料や触媒の量、反応温度、反応装置の形態等に依存するが、生産性や効率を考慮すると、通常は０．１〜１２００分、好ましくは０．１〜６００分、より好ましくは０．１〜３００分程度である。
【００６１】
また、反応を液相系で行う場合、溶媒の有無にかかわらず実施できるが、溶媒を用いる場合には、デカリン（デカヒドロナフタレン）、デカン等の炭化水素、クロロベンゼン、１，２−または１，３−ジクロロベンゼン、１，２，３−または１，２，４−トリクロロベンゼン等のハロゲン化炭化水素、ｔｅｒｔ−ブチルメチルエーテル、ジブチルエーテル等のエーテル等、原料と反応するものを除いた各種の溶媒が使用可能で、２種以上混合して用いることもできる。また、反応を気相で行う場合には、窒素等の不活性ガスを混合して反応を行うこともできる。
【００６２】
本発明の反応は、マイクロ波照射下で行うこともできる。本反応系では、原料のカルボン酸無水物や酸触媒等の誘電損失係数が比較的大きく、マイクロ波を効率よく吸収するため、マイクロ波照射下ではカルボン酸無水物や触媒等が活性化され、反応をより効率的に行うことができる。
【００６３】
マイクロ波照射反応では、接触式または非接触式の温度センサーを備えた各種の市販装置等を使用できる。また、マイクロ波照射の出力、キャビティの種類（マルチモード、シングルモード）、照射の形態（連続的、断続的）等は、反応のスケールや種類等に応じて任意に決めることができる。マイクロ波の周波数としては、通常、０．３〜３０ＧＨｚである。その中で好ましいのは、産業・科学・医療分野で使用するために割り当てられたＩＭＳ周波数帯で、さらにその中でも、２．４５ＧＨｚ帯、５．８ＧＨｚ帯等がより好ましい。
【００６４】
また、マイクロ波照射反応では、反応系をより効率よく加熱するために、マイクロ波を吸収して発熱する加熱材（サセプター）を反応系に添加することができる。加熱材の種類としては、活性炭、黒鉛、炭化ケイ素、炭化チタン等、従来公知の各種のものを使用できる。また、先に記載した触媒と加熱材の粉末を混合して、セピオライト、ホルマイト等の適当なバインダーを利用して焼成加工した成形触媒を用いることもできる。
【００６５】
本発明の反応工程は、密閉系の反応装置でも進行するが、反応装置を開放系にして、反応生成物を反応系外に連続的に除去することにより、反応をより効率的に進行させることもできる。
【００６６】
本発明の製造方法で、固体酸触媒を用いる場合、反応工程後の触媒の分離・回収は、濾過、遠心分離等の方法により容易に行うことができる。
また、生成したアシロキシシラン類の精製も、蒸留、再結晶、カラムクロマトグラフィー等の有機化学上通常用いられる手段により容易に達せられる。
本発明の製造方法により提供されるアシロキシシラン類は、アルコキシ基よりも反応性が高いアシロキシ基を有しているため、原料のアルコキシシラン類に比べて高い反応性を有し、合成中間体や表面処理剤等の機能性化学品として利用価値が高い。
たとえば、表面処理剤に関しては、ガラス等の固体材料に対して、室温で数分程度の温和な条件下で迅速に表面処理を行うことが可能で、使用するアシロキシシラン類の種類に応じて、固体材料表面の親水性・疎水性を容易に制御することができる。
また、本発明の表面処理剤は、上記の反応で製造されるアシロキシシラン類を含むもので、単離精製したアシロキシシラン類だけでなく、複数のアシロキシシラン類を含む混合溶液を使用することもできる。
さらに、本発明によるアシロキシシラン類の製造方法では、入手容易なアルコキシシラン類を原料として、さまざまなアシロキシシラン類を温和な条件下で簡便に製造できるため、アシロキシシラン類を含む反応液をそのまま使用する表面処理方法も、本発明の特長を示す方法である。
アシロキシシラン類を表面処理剤として用いる場合は、必要に応じて、トルエン、ヘキサン等のアシロキシシラン類と反応しない有機溶剤で希釈して用いることもできる。
固体材料の表面処理の方法については、ディップ法（浸漬法）、キャスト法、スピンコート法、スプレーコート法等、従来公知の各種の方法により行うことができる。
【実施例】
【００６７】
次に、本発明を実施例および比較例によりさらに具体的に説明するが、本発明はこれらの実施例に限定されるものではない。【００６８】
（実施例１）
（エトキシ）トリメチルシラン（Iａ）  ３．２ｍｍｏｌ、酢酸無水物（IIＡａ）  ６．４ｍｍｏｌ、ゼオライト  ＣＢＶ７８０（ゼオリスト社製）  ５ｍｇの混合物を反応管に入れ、マイクロ波照射装置（Ｂｉｏｔａｇｅ社Ｉｎｉｔｉａｔｏｒ）を用いて、１１０℃で５分攪拌した。生成物をガスクロマトグラフおよびガスクロマトグラフ質量分析計で分析し、生成物の収率をガスクロマトグラフ分析で測定した結果、（アセトキシ）トリメチルシラン（IIIＡａ）が８９％の収率で生成したことがわかった（表１−１参照）。【００６９】
（実施例２〜８５、比較例１〜２）
反応条件（触媒、原料、温度、時間等）を変えて、実施例１と同様に反応および分析を行い、生成物の収率をガスクロマトグラフ分析または核磁気共鳴スペクトル分析で測定した結果を表１−１〜表１−７に示す。【００７０】
【表１−１】
2016143835.tif 000011
【００７１】
【表１−２】
2016143835.tif 000012
【００７２】
【表１−３】
2016143835.tif 000013
【００７３】
【表１−４】
2016143835.tif 000014
【００７４】
【表１−５】
2016143835.tif 000015
【００７５】
【表１−６】
2016143835.tif 000016
【００７６】
【表１−７】
2016143835.tif 000017
【００７７】
上記実施例で得られたアシロキシシラン類（IIIＡ）または（IIIＢ）の質量分析スペクトルおよび２９Ｓｉ核磁気共鳴スペクトル（２９Ｓｉ−ＮＭＲ）のデータを表２−１〜表２−３に示す。なお、表２−１〜表２−３において、アシロキシシラン類が前記一般式（IIIＣ）または（IIIＤ）のアシロキシシラン類に相当する場合には、（IIIＡ）または（IIIＢ）の化合物番号の後の括弧内に（IIIＣ）または（IIIＤ）としての化合物番号を示した。【００７８】
【表２−１】
2016143835.tif 000018
【００７９】
【表２−２】
2016143835.tif 000019
【００８０】
【表２−３】
2016143835.tif 000020
【００８１】
本発明の製造方法では、触媒を用いることにより効率よく反応が進行するため、室温のような低温でも反応が容易に進行する。
たとえば、（Iｉ）と（IIＡａ）の反応では、触媒が存在しない場合、表１−３の比較例１および２に示すように、２５℃または１００℃で２０分撹拌の条件では、アシロキシシランはまったく得られなかったが、触媒を用いる本発明の方法では、実施例３１に示すように、２５℃で１０分撹拌の条件でも、アシロキシシラン（IIIＡｏ）を８１％の良好な収率で得ることができた。
この結果は、本発明の方法による触媒を用いることにより、アシロキシシランを低温でも効率的に製造できることを示している。【００８２】
また、本発明では、触媒の種類や反応条件を制御することにより、原料のアルコキシシラン中の複数のアルコキシ基の一部または全部を選択的にアシロキシ基に変換することが可能である。
たとえば、アルコキシシラン（Iｄ）とカルボン酸無水物（IIＡａ）の反応では、表１−１の実施例２０および２２に示すように、触媒としてＣＢＶ７８０を用いて２５℃で５分撹拌の条件、または、触媒としてＣＢＶ６００を用いて１１０℃で５分撹拌の条件で反応を行うことにより、原料のアルコキシシラン中の２個のメトキシ基の１個がアセトキシ基に変換された化合物（IIIＡｉ−１）と２個が変換された化合物（IIIＡｉ−２）を、（≧９９：１）の比で得ることができ、２個のメトキシ基のうちの１個だけを変換した化合物を選択的に得ることができた。一方、実施例２１に示すように、触媒としてＣＢＶ７８０を用いて１１０℃で５分撹拌の条件で反応を行うことにより、（IIIＡｉ−１）と（IIIＡｉ−２）を（≦１：９９）の比で得ることができ、２個のメトキシ基を全部アセトキシ基に変換した化合物を選択的に得ることができた。
また、アルコキシシラン（Iｉ）とカルボン酸無水物（IIＡａ）の反応では、表１−３〜表１−４の実施例６７〜７２に示すように、触媒の種類等によってアシロキシ基の導入量を制御でき、触媒として塩化ルテニウム（III）を使用する場合は、原料のアルコキシシラン中の２個のエトキシ基がアセトキシ基に変換された化合物（IIIＡｏ−２）が主に得られ（実施例６７）、触媒としてトリフルオロメタンスルホン酸アルミニウム（III）またはトリフルオロメタンスルホン酸を使用する場合は、原料のアルコキシシラン中の３個のエトキシ基がアセトキシ基に変換された化合物（IIIＡｏ−３）が主に得られ（実施例６８、７２）、触媒として過塩素酸鉄（III）、ビス（トリフルオロメタンスルホニル）イミドスカンジウム（III）、またはビス（トリフルオロメタンスルホニル）イミドインジウム（III）を使用する場合は、原料のアルコキシシラン中の４個のエトキシ基がアセトキシ基に変換された化合物（IIIＡｏ−４）が主に得られた（実施例６９〜７１）。さらに、触媒として過塩素酸鉄（III）を使用する場合に、溶媒としてアセトニトリルを使用して反応を行うと、原料のアルコキシシラン中の２個のエトキシ基がアセトキシ基に変換された化合物（IIIＡｏ−２）を選択的に得ることができた（実施例７２）。
これらの結果は、反応温度、触媒の種類、溶媒等の反応条件を適切に制御することにより、原料のアルコキシシラン中の複数のアルコキシ基の一部または全部を選択的にアシロキシ基に変換できることを示している。【００８３】
さらに、本発明の製造方法では、マイクロ波照射を用いて加熱を行うことにより、反応を加速することができる。
たとえば、アルコキシシラン（Iａ）とカルボン酸無水物（IIＡｃ）の反応では、表１−２の実施例４８および５０に示すように、マイクロ波照射装置を用いて反応を行った場合のアシロキシシラン（IIIＡｃ）の収率は、６０℃で５分撹拌または８０℃で５分撹拌の反応条件の場合、それぞれ４１％または８１％であった。一方、実施例４９および５１に示すように、マイクロ波照射装置の代わりにオイルバス加熱装置を用いて、同じ反応温度と時間で反応を行った場合の（IIIＡｃ）の収率は、それぞれ３６％または７３％であった。【００８４】
また、アルコキシシラン（Iａ）とカルボン酸無水物（IIＢａ）の反応においても、表１−３の実施例５２および５４に示すように、マイクロ波照射装置を用いて反応を行った場合のアシロキシシラン（IIIＢａ）の収率は、１２０℃で５分または１５分撹拌の反応条件の場合、それぞれ４２％または７０％であった。それに対して、実施例５３および５５に示すように、マイクロ波照射装置の代わりにオイルバス加熱装置を用いて、同じ反応温度と時間で反応を行った場合の（IIIＢａ）の収率は、それぞれ３２％または６５％であった。
これらの結果は、本発明の製造方法が、オイルバス加熱等の通常加熱を用いる方法でも十分効率よく行うことができるが、マイクロ波加熱を用いることによりさらに効率よく行うことができることを示している。【００８５】
上記製造方法により得られたアシロキシシラン類は、次の実施例に示すように、触媒を遠心分離、ろ過等で分離した後、蒸留、再結晶等の操作により、容易に単離精製することができる。【００８６】
（実施例８６）
（エトキシ）ジメチル（フェニル）シラン（Iｂ）  ４．８ｍｍｏｌ、酢酸無水物（IIＡａ）  １９．３ｍｍｏｌ、ＣＢＶ７８０（ゼオリスト社製）  １５ｍｇの混合物を反応管に入れ密閉し、マイクロ波照射装置（バイオタージ製Ｉｎｉｔｉａｔｏｒ）を用いて、１１０℃で１０分攪拌した。触媒の固体を遠心分離で分離し、上澄み液を分離した後、触媒をトルエンで洗浄し（１ｍＬで１回）、先の上澄み液と洗浄液を合わせて減圧下濃縮して、ショートパス蒸留装置で蒸留を行った結果、（アセトキシ）ジメチル（フェニル）シラン（IIIＡｇ）が、３．２６ｍｍｏｌ（収率６８％）得られた。【００８７】
（IIIＡｇ）の物性値、スペクトルデータ等は次の通りであった。
沸点：95-100℃/3mmHg（ショートパス蒸留での留出温度）
IR (液膜): 1722, 1429, 1370, 1251, 1122, 1018, 936, 840, 821, 796, 733, 698, 471, 407 cm-1
1H-NMR (CDCl3): δ 0.58 (s, 6H, SiCH3), 2.09 (s, 3H, CH3CO), 7.38-7.45 and 7.63-7.66 (each m, 5H, C6H5)
13C-NMR (CDCl3): δ -1.7, 22.8, 127.9, 130.1, 133.6, 135.6, 171.6
29Si-NMR (CDCl3): δ 11.7【００８８】
（実施例８７）
（エトキシ）メチルジ（フェニル）シラン（Iｃ）  ４．０ｍｍｏｌ、酢酸無水物（IIＡａ）  １６．１ｍｍｏｌ、ＣＢＶ７８０（ゼオリスト社製）  ５０ｍｇの混合物を反応管に入れ密閉し、マイクロ波照射装置（バイオタージ製Ｉｎｉｔｉａｔｏｒ）を用いて、１１０℃で１０分攪拌した。実施例８６と同様に後処理および蒸留を行った結果、（アセトキシ）メチルジ（フェニル）シラン（IIIＡｈ）が、３．２４ｍｍｏｌ（収率８１％）得られた。【００８９】
（IIIＡｈ）の物性値、スペクトルデータは次の通りであった。
沸点：135-140℃/1mmHg（ショートパス蒸留での留出温度）
IR (液膜): 1726, 1429, 1369, 1247, 1122, 1018, 935, 797, 767, 737, 698, 476, 445 cm-1
1H-NMR (CDCl3): δ 0.88 (s, 3H, SiCH3), 2.16 (s, 3H, CH3CO), 7.38-7.47 and 7.63-7.66 (each m, 10H, C6H5)
13C-NMR (CDCl3): δ -2.7, 22.9, 127.9, 130.3, 133.9, 134.5, 171.4
29Si-NMR (CDCl3): δ 0.3【００９０】
（実施例８８）
メチルジ（メトキシ）（フェニル）シラン（Iｄ）  ５．０ｍｍｏｌ、酢酸無水物（IIＡａ）  ７．５ｍｍｏｌ、ＣＢＶ７８０（ゼオリスト社製）  １５ｍｇの混合物を反応管に入れ密閉し、室温（２５℃）で７分攪拌した。実施例８６と同様に後処理および蒸留を行った結果、（アセトキシ）メチル（メトキシ）（フェニル）シラン（IIIＡｉ−１）が、３．２５ｍｍｏｌ（収率６５％）得られた。【００９１】
（IIIＡｉ−１）の物性値、スペクトルデータは次の通りであった。
沸点：95-105℃/3.5mmHg（ショートパス蒸留での留出温度）
IR (液膜): 1729, 1430, 1371, 1250, 1192, 1124, 1092, 1019, 938, 829, 798, 777, 740, 699, 476, 431 cm-1
1H-NMR (CDCl3): δ 0.58 (s, 3H, SiCH3), 2.15 (s, 3H, CH3CO), 3.64 (s, 3H. CH3O), 7.38-7.47 and 7.64-7.68 (each m, 5H, C6H5)
13C-NMR (CDCl3): δ -4.0, 22.7, 51.6, 128.0, 130.7, 132.5, 133.8, 171.0
29Si-NMR (CDCl3): δ -14.0【００９２】
（実施例８９）
メチルジ（メトキシ）（フェニル）シラン（Iｄ）  ３．３ｍｍｏｌ、酢酸無水物（IIＡａ）  １３．２ｍｍｏｌ、ＣＢＶ７８０（ゼオリスト社製）  １０ｍｇの混合物を反応管に入れ密閉し、マイクロ波照射装置（バイオタージ製Ｉｎｉｔｉａｔｏｒ）を用いて、１１０℃で５分攪拌した。実施例８６と同様に後処理および蒸留を行った結果、ジ（アセトキシ）メチル（フェニル）シラン（IIIＡｉ−２）が、２．６７ｍｍｏｌ（収率８１％）得られた。【００９３】
（IIIＡｉ−２）の物性値、スペクトルデータは次の通りであった。
沸点：95-105℃/0.9mmHg（ショートパス蒸留での留出温度）
IR (液膜): 1736, 1431, 1371, 1237, 1125, 1018, 940, 801, 741, 698, 597, 474, 432 cm-1
1H-NMR (CDCl3): δ 0.82 (s, 3H, SiCH3), 2.14 (s, 6H, CH3CO), 7.39-7.50 and 7.70-7.73 (each m, 5H, C6H5)
13C-NMR (CDCl3): δ -3.0, 22.6, 128.0, 130.9, 131.3, 133.9, 170.6
29Si-NMR (CDCl3): δ -11.7【００９４】
（実施例９０）
メチルジ（メトキシ）（フェニル）シラン（Iｄ）  ７．５ｍｍｏｌ、プロピオン酸無水物（IIＡｂ）  １１．３ｍｍｏｌ、ＣＢＶ７８０（ゼオリスト社製）  ４５ｍｇの混合物を反応管に入れ密閉し、室温（２５℃）で１５分攪拌した。実施例８６と同様に後処理および蒸留を行った結果、メチル（メトキシ）（フェニル）（プロパノイロキシ）シラン（IIIＡｊ−１）が、５．７８ｍｍｏｌ（収率７７％）得られた。【００９５】
（IIIＡｊ−１）の物性値、スペクトルデータは次の通りであった。
沸点：100-105℃/4mmHg（ショートパス蒸留での留出温度）
IR (液膜): 1727, 1430, 1361, 1261, 1189, 1124, 1084, 997, 892, 829, 799, 741, 699, 478, 441 cm-1
1H-NMR (CDCl3): δ 0.58 (s, 3H, SiCH3), 1.15 (t, J = 7.5 Hz, 3H, CH3CCO), 2.429 and 2.430 (each q, each J = 7.5 Hz, 2H, CH2CO), 3.64 (s, 3H. CH3O), 7.38-7.47 and 7.64-7.68 (each m, 5H, C6H5)
13C-NMR (CDCl3): δ -4.0, 9.1, 29.0, 51.5, 128.0, 130.7, 132.6, 133.8, 174.3
29Si-NMR (CDCl3): δ -14.0【００９６】
（実施例９１）
メチルジ（メトキシ）（フェニル）シラン（Iｄ）  ５．０ｍｍｏｌ、プロピオン酸無水物（IIＡｂ）  １４．９ｍｍｏｌ、ＣＢＶ７８０（ゼオリスト社製）  ３０ｍｇの混合物を反応管に入れ密閉し、マイクロ波照射装置（バイオタージ製Ｉｎｉｔｉａｔｏｒ）を用いて、１１０℃で３０分攪拌した。実施例８６と同様に後処理および蒸留を行った結果、メチル（フェニル）ジ（プロパノイロキシ）シラン（IIIＡｊ−２）が、４．０５ｍｍｏｌ（収率８１％）得られた。【００９７】
（IIIＡｊ−２）の物性値、スペクトルデータは次の通りであった。
沸点：120-130℃/2.5mmHg（ショートパス蒸留での留出温度）
IR (液膜): 1735, 1463, 1430, 1360, 1263, 1172, 1125, 1082, 997, 897, 809, 741, 698, 476, 439 cm-1
1H-NMR (CDCl3): δ 0.82 (s, 3H, SiCH3), 1.13 (t, J = 7.5 Hz, 3H, CH3CCO), 2.429 and 2.433 (each q, each J = 7.5 Hz, 2H, CH2CO), 7.39-7.50 and 7.70-7.74 (each m, 5H, C6H5)
13C-NMR (CDCl3): δ -2.9, 8.9, 28.9, 128.0, 131.18, 131.25, 133.9, 173.9
29Si-NMR (CDCl3): δ -12.0【００９８】
（実施例９２）
トリ（メトキシ）（フェニル）シラン（Iｆ）  ４．９ｍｍｏｌ、酢酸無水物（IIＡａ）  ７．３ｍｍｏｌ、ＣＢＶ７８０（ゼオリスト社製）  ３０ｍｇの混合物を反応管に入れ密閉し、室温（２５℃）で３０分攪拌した。実施例８６と同様に後処理および蒸留を行った結果、（アセトキシ）ジ（メトキシ）（フェニル）シラン（IIIＡｌ−１）が、２．４５ｍｍｏｌ（収率５０％）得られた。【００９９】
（IIIＡｌ−１）の物性値、スペクトルデータは次の通りであった。
沸点：120-130℃/2.5mmHg（ショートパス蒸留での留出温度）
IR (液膜): 1741, 1431, 1372, 1253, 1193, 1132, 1095, 1020, 942, 826, 778, 742, 700, 483 cm-1
1H-NMR (CDCl3): δ 2.15 (s, 3H, CH3CO), 3.70 (s, 6H, CH3O), 7.38-7.50 and 7.70-7.73 (each m, 5H, C6H5)
13C-NMR (CDCl3): δ 22.5, 51.6, 128.03, 128.05, 131.2, 134.8, 170.0
29Si-NMR (CDCl3): δ -57.4【０１００】
（実施例９３）
トリ（メトキシ）（フェニル）シラン（Iｆ）  ４．９ｍｍｏｌ、酢酸無水物（IIＡａ）  １９．４ｍｍｏｌ、ＣＢＶ７８０（ゼオリスト社製）  ６０ｍｇの混合物を反応管に入れ密閉し、マイクロ波照射装置（バイオタージ製Ｉｎｉｔｉａｔｏｒ）を用いて、５０℃で２０分攪拌した。実施例８６と同様に後処理および蒸留を行った結果、ジ（アセトキシ）（メトキシ）（フェニル）シラン（IIIＡｌ−２）が、２．４５ｍｍｏｌ（収率５０％）得られた。【０１０１】
（IIIＡｌ−２）の物性値、スペクトルデータは次の通りであった。
沸点：115-120℃/1mmHg（ショートパス蒸留での留出温度）
1H-NMR (CDCl3): δ 2.17 (s, 6H, CH3CO), 3.80 (s, 3H, CH3O), 7.40-7.52 and 7.76-7.79 (each m, 5H, C6H5)
13C-NMR (CDCl3): δ 22.4, 52.5, 126.8, 128.0, 131.7, 134.9, 169.6
29Si-NMR (CDCl3): δ -60.3【０１０２】
（実施例９４）
テトラ（エトキシ）シラン（Iｉ）  ７．５ｍｍｏｌ、プロピオン酸無水物（IIＡｂ）  １１．３ｍｍｏｌ、ＣＢＶ７８０（ゼオリスト社製）  ４５ｍｇの混合物を反応管に入れ密閉し、室温（２５℃）で１５分攪拌した。実施例８６と同様に後処理および蒸留を行った結果、トリ（エトキシ）（プロパノイロキシ）シラン（IIIＡｐ−１）が、６．７５ｍｍｏｌ（収率９０％）得られた。【０１０３】
（IIIＡｐ−１）の物性値、スペクトルデータは次の通りであった。
沸点：80-90℃/9mmHg（ショートパス蒸留での留出温度）
IR (液膜): 1739, 1392, 1362, 1279, 1205, 1169, 1107, 1085, 1002, 972, 898, 797, 471 cm-1
1H-NMR (CDCl3): δ 1.14 (t, J = 7.5 Hz, 3H, CH3CCO), 1.25 (t, J = 7.0 Hz, 9H, CH3CO, 2.41 (q, J = 7.5 Hz, 2H, CH2CO), 3.93 (q, J = 7.0 Hz, 6H, CH2O)
13C-NMR (CDCl3): δ 9.0, 17.9, 28.8, 59.9, 173.0
29Si-NMR (CDCl3): δ -86.1【０１０４】
（実施例９５）
（エトキシ）トリメチルシラン（Iａ）  ３．２ｍｍｏｌ、コハク酸無水物（IIＢａ）  ２．６ｍｍｏｌ、ＣＢＶ７８０（ゼオリスト社製）  ２０ｍｇ、１，２−ジクロロベンゼン  ４ｍＬの混合物を反応管に入れ密閉し、マイクロ波照射装置（バイオタージ製Ｉｎｉｔｉａｔｏｒ）を用いて、１２０℃で６０分攪拌した。実施例８６と同様に後処理および蒸留を行った結果、［（３−エトキシカルボニル）プロパノイロキシ］トリメチルシラン（IIIＢａ）が、１．５６ｍｍｏｌ（収率６０％）得られた。【０１０５】
（IIIＢａ）の物性値、スペクトルデータは次の通りであった。
沸点：90-100℃/2.5mmHg（ショートパス蒸留での留出温度）
IR (液膜): 1738, 1720, 1415, 1372, 1351, 1322, 1254, 1213, 1166, 1025, 890, 852, 764, 736 cm-1
1H-NMR (CDCl3): δ 0.28 (s, 9H, SiCH3), 1.26 (t, J = 7.2 Hz, 3H, CCH3), 2.56-2.65 (m, 4H, CH2CH2), 4.15 (q, J = 7.2 Hz, 2H, OCH2)
13C-NMR (CDCl3): δ -0.3, 14.2, 29.4, 30.7, 60.6, 172.4, 172.7
29Si-NMR (CDCl3): δ 24.1【０１０６】
（実施例９６）
（エトキシ）トリメチルシラン（Iａ）  ３．４ｍｍｏｌ、グルタル酸無水物（IIＢｂ）  ２．６ｍｍｏｌ、ＣＢＶ７８０（ゼオリスト社製）  ２０ｍｇ、１，２−ジクロロベンゼン  ４ｍＬの混合物を反応管に入れ密閉しマイクロ波照射装置（バイオタージ製Ｉｎｉｔｉａｔｏｒ）を用いて、１２０℃で６０分攪拌した。実施例８６と同様に後処理および蒸留を行った結果、（３−エトキシカルボニル）プロパノイロキシ］トリメチルシラン（IIIＢｂ）が、１．６１ｍｍｏｌ（収率６２％）得られた。【０１０７】
（IIIＢｂ）の物性値、スペクトルデータは次の通りであった。
沸点：85-95℃/1.8mmHg（ショートパス蒸留での留出温度）
IR (液膜): 1737, 1717, 1419, 1375, 1318, 1254, 1198, 1155, 1030, 906, 851, 764 cm-1
1H-NMR (CDCl3): δ 0.28 (s, 9H, SiCH3), 1.26 (t, J = 7.2 Hz, 3H, CCH3), 1.92 (quint, J = 7.5 Hz, 2H, CH2CCO), 2.36 and 2.37 (each t, J = 7.5 Hz, each 2H, CH2CO), 4.13 (q, J = 7.2 Hz, 2H, OCH2)
13C-NMR (CDCl3): δ -0.3, 14.2, 20.2, 33.3, 34.9, 60.3, 173.0, 173.5
29Si-NMR (CDCl3): δ 23.6【０１０８】
（実施例９７）
（エトキシ）トリメチルシラン（Iａ）  ３．２ｍｍｏｌ、シクロヘキサン−１，２−ジカルボン酸無水物（IIＢｃ）  ２．６ｍｍｏｌ、ＣＢＶ７８０（ゼオリスト社製）  ６０ｍｇ、１，２−ジクロロベンゼン  ２ｍＬの混合物を反応管に入れ密閉しマイクロ波照射装置（バイオタージ製Ｉｎｉｔｉａｔｏｒ）を用いて、９０℃で４５分攪拌した。実施例８６と同様に後処理および蒸留を行った結果、（２−エトキシカルボニル）シクロヘキサニルカルボニルオキシ］トリメチルシラン（IIIＢｃ）が、１．５６ｍｍｏｌ（収率６０％）得られた。【０１０９】
（IIIＢｃ）の物性値、スペクトルデータは次の通りであった。
沸点：125-130℃/5mmHg（ショートパス蒸留での留出温度）
1H-NMR (CDCl3): δ 0.25 (s, 9H, SiCH3), 1.22 (t, J = 7.2 Hz, 3H, CCH3), 1.32-1.55, 1.67-1.80, and 1.90-2.03 (each m, each 2H, (CH2)4), 2.70-2.85 (m, 2H, CHCH), 4.07-4.17 (m, 2H, OCH2)
13C-NMR (CDCl3): δ -0.4, 14.2, 23.7, 23.9, 26.2, 26.5, 42.7, 43.7, 60.2, 173.7, 174.2
29Si-NMR (CDCl3): δ 23.6【０１１０】
上記の方法で得られたアシロキシシランは、ガラス等の固体材料の表面処理剤として使用可能である。表面処理の具体的な方法としては、次の実施例に示すように、アルコキシシランとカルボン酸無水物の反応で得られたアシロキシシランを含む組成物を、適当な溶媒に希釈して、固体材料を浸漬させる方法等により行うことができる。【０１１１】
（実施例９８）
トリ（エトキシ）（フェニル）シラン（Iｌ）  ２．０ｍｍｏｌ、酢酸無水物（IIＡａ）  ２．２ｍｍｏｌ、ＣＢＶ７８０（ゼオリスト社製）  １０ｍｇの混合物を反応管に入れ密閉し、室温（２５℃）で２０分攪拌した。触媒の固体を遠心分離で分離し、上澄み液をガスクロマトグラフ分析または核磁気共鳴スペクトル分析で測定した結果、アシロキシシラン（（アセトキシ）ジ（エトキシ）（フェニル）シラン（IIIＡｓ−１）およびジ（アセトキシ）（エトキシ）（フェニル）シラン（IIIＡｓ−２）、（IIIＡｓ−１）：（IIIＡｓ−２）＝８３：１７）が、１．７ｍｍｏｌ（収率８４％）生成していることがわかった。
このアシロキシシランを含む上澄み液０．０４ｍＬをトルエン０．９６ｍＬに溶解して、表面処理用の溶液を調製した。調製溶液にガラス板（１．８×１．８ｃｍ）を室温で２分間浸漬し、トルエン３ｍLおよびアセトン３ｍＬで順次洗浄し、８０℃で５分間乾燥させた。ガラス板の水に対する接触角を、接触角計（協和界面科学製  自動接触角計  ＤＭｅ−２０１）で測定した結果、未処理の状態の２０°から処理後の状態の７１°に変化したことがわかった。このことは、ガラス板の表面が、アシロキシシランにより修飾され、撥水性が高くなったことを示している（表３）。【０１１２】
【表３】
2016143835.tif 000021
【０１１３】
（参考例１）
トリ（エトキシ）（フェニル）シラン（Iｌ）  ０．０４ｍｌをトルエン０．９６ｍＬに溶解して、表面処理用の溶液を調製した。この溶液にガラス板（１．８×１．８ｃｍ）を室温で２分間浸漬し、実施例９８と同様に、ガラス板を洗浄、乾燥後、水の接触角を測定した結果、接触角は２３°で、未処理の状態の２０°とほとんど同じであった。このことは、実施例９８のアセトキシシランによる表面処理の場合とは異なり、原料のアルコキシシランのままでは固体材料表面との反応性が低く、同じ処理条件ではガラス板表面がほとんど修飾されないことを示している（表３）【０１１４】
（実施例９９〜１０５）
反応条件（原料、温度、時間等）を変えて、実施例９８と同様に、アルコキシシランの反応と分析を行い、得られたアシロキシランを用いてガラス板の表面処理を行った結果を表３に示す。【０１１５】
実施例９８〜１０５の結果は、本発明の方法で得られたアシロキシシランを含む組成物を用いて、その組成物を含む溶液に、室温で短時間浸すだけという簡便な手法により、ガラス板の表面処理を行うことができ、ガラス板表面の水に対する接触角を、未処理の２０°に対して、７１〜１１２°の範囲で制御できることを示している。
【産業上の利用可能性】
【０１１６】
本発明の製造方法により、機能性化学品として有用なアシロキシシラン類をより効率的かつ安全に製造できるとともに、新規なアシロキシシラン類、およびその用途を提供できるため、本発明の利用価値は高く、その工業的意義は多大である。
【国際調査報告】
2016143835.tif 000025
2016143835.tif 000026
2016143835.tif 000027
2016143835.tif 000028